(57)【特許請求の範囲】
【請求項１】
紡糸工程で付与される合成繊維用処理剤であって、
下記一般式（１）で表される脂肪酸アミン塩（Ａ）と、多価アルコール脂肪酸エステル化合物（Ｂ２）であるエステル化合物（Ｂ）とを含み、
前記化合物（Ｂ２）を構成するアルコールが３価であり、前記化合物（Ｂ２）が分子内に３個のエステル結合を有し、
前記脂肪酸アミン塩（Ａ）と前記エステル化合物（Ｂ）との合計重量が処理剤の不揮発分に対して１５重量％以上７５重量％以下であり、
前記脂肪酸アミン塩（Ａ）と前記エステル化合物（Ｂ）との重量比率（Ｂ／Ａ）が１／１以上１０００／１以下である、合成繊維用処理剤。
【化１】
0005658844.tif 000008
（式中、Ｒ１は炭素数４〜３０のアルキル基又はアルケニル基を表し、Ｒ２は炭素数６〜２４のアルキル基又はアルケニル基を表し、ＡＯは炭素数が２又は３のオキシアルキレン基を表し、ｍ及びｎはＡＯの平均付加モル数を表し、ｍ＋ｎが１〜２５を満たす数である。）
【請求項２】
前記化合物（Ｂ２）を構成するアルコールがグリセリン及びトリメチロールプロパンから選ばれる少なくとも１種である、請求項１に記載の合成繊維用処理剤。
【請求項３】
下記一般式（３）で示される含硫黄エステル化合物（Ｃ）をさらに含む、請求項１又は２に記載の合成繊維用処理剤。
Ｒ５ＯＯＣ−（ＣＨ２）ｑ−Ｓ−（ＣＨ２）ｐ−ＣＯＯＱ          （３）
（式中、Ｒ５は、炭素数１２〜２４の炭化水素基である。Ｑは、水素原子又は炭素数１２〜２４の炭化水素である。）
【請求項４】
請求項１〜３のいずれかに記載の処理剤が原料合成繊維フィラメント糸条に付与されてなる、合成繊維フィラメント糸条。
【請求項５】
請求項１〜４のいずれかに記載の処理剤を原料合成繊維フィラメント糸条に付与する工程を含む、合成繊維フィラメント糸条の製造方法。
【請求項６】
請求項４に記載の合成繊維フィラメント糸条及び／又は請求項５の製造方法で得られた合成繊維フィラメント糸条を含む、繊維構造物。
【発明の詳細な説明】
【技術分野】
【０００１】
本発明は合成繊維用処理剤、及びその用途に関するものである。
【背景技術】
【０００２】
合成繊維は、衣料の他、産業資材用の高強度繊維など幅広く使用されているが、近年、合成繊維の生産性向上のため、生産設備の高速化及び多糸条化が進められている。生産速度の高速化は、熱セット温度の高温化による繊維処理剤の熱劣化の促進だけでなく、製糸中の走糸状態を不安定化させて糸揺れを増大させており、多糸条化によりゴデッドロール上の糸道間隔が狭くなっていることから、隣接する糸糸間で接触が発生して糸切れの発生や毛羽の増加を引き起こすため、生産性向上の妨げとなる。
【０００３】
合成繊維を製造する際に用いられ、糸切れの発生や毛羽の増加を抑える従来技術の処理剤としては、酸性リン酸エステル及び該酸性リン酸エステルを塩基で中和したリン酸エステル塩から成る合成繊維用処理剤（特許文献１）や、脂肪族一価エステル化合物を主体成分とし、分子内に一個以上の水酸基を有するグリセライドのアルキレンオキシド付加物と二塩基酸成分との反応生成物から成る合成繊維用処理剤（特許文献２）を提案した例がある。
【先行技術文献】
【特許文献】
【０００４】
【特許文献１】特開平１０−２４５７７６号公報
【特許文献２】特開平５−３３９８７５号公報
【発明の概要】
【発明が解決しようとする課題】
【０００５】
しかし、これらの処理剤では、４糸条／１１００ｄｔｅｘ程度には対応できたが、近年の多糸条化の流れのなかで、８糸条／１１００ｄｔｅｘ以上の多糸条設備においては、熱セットローラーの高温化に伴う、発煙増加による作業環境悪化、ローラーへの汚れ増加によるローラー清掃回数の増加のみならず、走糸状態が不安定化して、隣接する糸糸間で接触が発生して糸切れの発生や毛羽の増加を引き起こす問題があり、安定操業できていなかった。
【０００６】
このように、優れた走糸安定性を有した上で、高機能化繊維を高品位且つ高効率に生産でき、かつ耐熱性に優れ、生産環境を悪化しない合成繊維用処理剤が切望されていた。
【０００７】
本発明の目的は、８糸条／１１００ｄｔｅｘ以上の多糸条化された設備であっても、走糸安定性に優れ、かつ合成繊維を製造する工程において、毛羽、断糸の発生を低減することができ、耐熱性に優れ、生産環境を悪化させない合成繊維用処理剤、該処理剤が付与された合成繊維フィラメント糸条、該処理剤を用いた合成繊維フィラメント糸条の製造方法、該製造方法で得られた合成繊維フィラメント糸条を含む繊維構造物を提供することにある。
【課題を解決するための手段】
【０００８】
本発明者らは、鋭意検討した結果、特定の脂肪酸アミン塩（Ａ）と特定のエステル化合物（Ｂ）とを含有する合成繊維処理剤であれば、上記課題を解決できることを見出し、本発明に到達した。
すなわち、本発明の合成繊維用処理剤は、紡糸工程で付与される合成繊維用処理剤であって、下記一般式（１）で表される脂肪酸アミン塩（Ａ）と、多価アルコール脂肪酸エステル化合物（Ｂ２）であるエステル化合物（Ｂ）とを含み、
前記化合物（Ｂ２）を構成するアルコールが３価であり、前記化合物（Ｂ２）が分子内に３個のエステル結合を有し、
前記脂肪酸アミン塩（Ａ）と前記エステル化合物（Ｂ）との合計重量が処理剤の不揮発分に対して１５重量％以上７５重量％以下であり、
前記脂肪酸アミン塩（Ａ）と前記エステル化合物（Ｂ）との重量比率（Ｂ／Ａ）が１／１以上１０００／１以下である、合成繊維用処理剤である。
【０００９】
【化１】
0005658844.tif 000002
【００１０】
（式中、Ｒ１は炭素数４〜３０のアルキル基又はアルケニル基を表し、Ｒ２は炭素数６〜２４のアルキル基又はアルケニル基を表し、ＡＯは炭素数が２又は３のオキシアルキレン基を表し、ｍ及びｎはＡＯの平均付加モル数を表し、ｍ＋ｎが１〜２５を満たす数である。）
【００１１】
前記化合物（Ｂ２）を構成するアルコールがグリセリン及びトリメチロールプロパンから選ばれる少なくとも１種であると好ましい。
【００１２】
下記一般式（３）で示される含硫黄エステル化合物（Ｃ）をさらに含むと好ましい。
Ｒ５ＯＯＣ−（ＣＨ２）ｑ−Ｓ−（ＣＨ２）ｐ−ＣＯＯＱ          （３）
（式中、Ｒ５は、炭素数１２〜２４の炭化水素基である。Ｑは、水素原子又は炭素数１２〜２４の炭化水素である。）
【００１３】
本発明の合成繊維フィラメント糸条は、上記処理剤が原料合成繊維フィラメント糸条に付与されてなるものである。
【００１４】
本発明の合成繊維フィラメント糸条の製造方法は、上記処理剤を原料合成繊維フィラメント糸条に付与する工程を含むものである。
【００１５】
本発明の繊維構造物は、上記の合成繊維フィラメント糸条及び／又は上記の製造方法で得られた合成繊維フィラメント糸条を含むものである。
【発明の効果】
【００１６】
本発明の繊維処理剤は、耐熱性に優れているため、８糸条／１１００ｄｔｅｘ以上の多糸条化された設備であっても、走糸安定性に優れ、かつ合成繊維を製造する工程において、毛羽、断糸の発生を低減することができ、生産環境を悪化させない。
本発明の合成繊維フィラメント糸条は、本発明の合成繊維用処理剤が付与されているため、８糸条／１１００ｄｔｅｘ以上の多糸条化された設備であっても、走糸安定性に優れ、かつ合成繊維を製造する工程において、毛羽、断糸の発生を低減することができ、生産環境を悪化させない。
本発明の合成繊維フィラメント糸条の製造方法は、本発明の合成繊維用処理剤を付与する工程を含むため、８糸条／１１００ｄｔｅｘ以上の多糸条化された設備であっても、走糸安定性に優れ、かつ合成繊維を製造する工程において、毛羽、断糸の発生を低減することができ、生産環境を悪化させない。
【発明を実施するための形態】
【００１７】
本発明の合成繊維用処理剤は、上記一般式（１）で表される脂肪酸アミン塩（Ａ）と特定のエステル化合物（Ｂ）とを含むものである。以下詳細に説明する。
【００１８】
（脂肪酸アミン塩（Ａ））
上記脂肪酸アミン塩（Ａ）は、合成繊維用処理剤に適用すると、８糸条／１１００ｄｔｅｘ以上の多糸条化された設備であっても、走糸安定性に優れ、かつ合成繊維を製造する工程において、毛羽、断糸の発生を低減することができる。
多糸条化された設備であっても、走糸安定性に優れる理由は、定かではないが、オキシアルキレン骨格により脂肪酸アミン塩の極圧能力が抑制されるため、繊維と延伸ローラー間の摩擦を、高すぎず、低すぎず、適正化できるようになり、糸の横滑りを抑制しつつも延伸方向への滑りが必要十分に確保されて、走糸状態が安定化されるためと推定している。
【００１９】
式中、Ｒ１は炭素数４〜３０のアルキル基又はアルケニル基を表す。炭素数は６〜２８が好ましく、８〜２６がより好ましく、１０〜２４がさらに好ましく、１２〜１８が特に好ましい。４未満では、油膜が弱いために毛羽が増加し、３０超では、繊維金属間の摩擦が高くなり、毛羽が増加する。
Ｒ１は、アルキル基とアルケニル基のどちらでもよいが、油膜強度が強く毛羽が発生しにくいという観点から、アルケニル基が好ましい。
【００２０】
Ｒ１で表されるアルキル基としては、ブチル基、ペンチル基、ヘキシル基、ヘプチル基、オクチル基、ノニル基、デシル基、ドデシル基、テトラデシル基、９−テトラデセニル基、ペンタデシル基、ヘキサデシル基、９−ヘキサデセニル基、２−ヘキシルデシル基、ヘプタデシル基、オクタデシル基、２−オクチルデシル基、２−ヘキシルドデシル基、（Ｚ）−９−オクタデセニル基、（Ｅ）−９−オクタデセニル基、（Ｅ）−１１−オクタデセニル基、（Ｚ，Ｚ）−９，１２−オクタデカジエニル基、（Ｚ，Ｚ，Ｚ）−９，１２，１５−オクタデカトリエニル基、１０−メチルオクタデシル基、イコシル基、２−オクチルドデシル基、（Ｚ）−９−イコセニル基、（Ｚ）−１１−イコセニル基、ドコシル基、２−デシルドデシル基、（Ｚ）−１３−ドコセニル基、テトラコシル基、２−デシルテトラデシル基、（Ｚ）−１５−テトラコセニル基、ヘキサコシル基、オクタコシル基、トリコンタニル基、等が挙げられる。
これらの中でも、ヘキシル基、ヘプチル基、オクチル基、ノニル基、デシル基、ドデシル基、テトラデシル基、９−テトラデセニル基、ペンタデシル基、ヘキサデシル基、９−ヘキサデセニル基、２−ヘキシルデシル基、ヘプタデシル基、オクタデシル基、２−オクチルデシル基、２−ヘキシルドデシル基、（Ｚ）−９−オクタデセニル基、（Ｅ）−９−オクタデセニル基、（Ｅ）−１１−オクタデセニル基、（Ｚ，Ｚ）−９，１２−オクタデカジエニル基、（Ｚ，Ｚ，Ｚ）−９，１２，１５−オクタデカトリエニル基、１０−メチルオクタデシル基、イコシル基、２−オクチルドデシル基、（Ｚ）−９−イコセニル基、（Ｚ）−１１−イコセニル基、ドコシル基、２−デシルドデシル基、（Ｚ）−１３−ドコセニル基、テトラコシル基、２−デシルテトラデシル基、（Ｚ）−１５−テトラコセニル基、ヘキサコシル基、オクタコシル基、が好ましく、オクチル基、ノニル基、デシル基、ドデシル基、テトラデシル基、９−テトラデセニル基、ペンタデシル基、ヘキサデシル基、９−ヘキサデセニル基、２−ヘキシルデシル基、ヘプタデシル基、オクタデシル基、２−オクチルデシル基、２−ヘキシルドデシル基、（Ｚ）−９−オクタデセニル基、（Ｅ）−９−オクタデセニル基、（Ｅ）−１１−オクタデセニル基、（Ｚ，Ｚ）−９，１２−オクタデカジエニル基、（Ｚ，Ｚ，Ｚ）−９，１２，１５−オクタデカトリエニル基、１０−メチルオクタデシル基、イコシル基、２−オクチルドデシル基、（Ｚ）−９−イコセニル基、（Ｚ）−１１−イコセニル基、ドコシル基、２−デシルドデシル基、（Ｚ）−１３−ドコセニル基、テトラコシル基、２−デシルテトラデシル基、（Ｚ）−１５−テトラコセニル基、ヘキサコシル基、がより好ましく、デシル基、ドデシル基、テトラデシル基、９−テトラデセニル基、ペンタデシル基、ヘキサデシル基、９−ヘキサデセニル基、２−ヘキシルデシル基、ヘプタデシル基、オクタデシル基、２−オクチルデシル基、２−ヘキシルドデシル基、（Ｚ）−９−オクタデセニル基、（Ｅ）−９−オクタデセニル基、（Ｅ）−１１−オクタデセニル基、（Ｚ，Ｚ）−９，１２−オクタデカジエニル基、（Ｚ，Ｚ，Ｚ）−９，１２，１５−オクタデカトリエニル基、１０−メチルオクタデシル基、イコシル基、２−オクチルドデシル基、（Ｚ）−９−イコセニル基、（Ｚ）−１１−イコセニル基、ドコシル基、２−デシルドデシル基、（Ｚ）−１３−ドコセニル基、テトラコシル基、がさらに好ましい。
【００２１】
式中、Ｒ２は炭素数４〜２４のアルキル基又はアルケニル基を表す。炭素数は６〜２２が好ましく、８〜２０がより好ましく、１０〜１８がさらに好ましい。４未満では、油膜が弱いために毛羽が増加し、２４超では、繊維金属間の摩擦が高くなり、毛羽が増加する。
Ｒ２は、アルキル基とアルケニル基のどちらでもよいが、油膜強度が強く毛羽が発生しにくいという観点から、アルケニル基が好ましい。
【００２２】
（ＡＯ）ｍ又は（ＡＯ）ｎで示されるオキシアルキレン基について、ＡＯは炭素数が２又は３のオキシアルキレン基を示し、付加形態もブロック付加、ランダム付加及びブロック付加とランダム付加の組み合わせのいずれでも良く、特に制限はない。
【００２３】
ｍ及びｎはＡＯの平均付加モル数を表し、ｍ＋ｎが１〜２５を満たす数である。ｍ＋ｎは、２〜１８が好ましく、４〜１６がより好ましく、６〜１４がさらに好ましく、８〜１２が特に好ましい。１未満では糸揺れが大きくなって走糸安定性が低下し、２５超では摩擦が高くなりすぎて延伸性が低下する。
【００２４】
上記脂肪酸アミン塩（Ａ）としては、特に限定されないが、例えば、（ＥＯ６）ブチルアミノエーテル／酪酸塩、（ＥＯ６）ヘキシルアミノエーテル／カプロン酸塩、（ＥＯ６）オクチルアミノエーテル／カプリル酸塩、（ＥＯ６）デシルアミノエーテル／カプリン酸塩、（ＥＯ６）ラウリルアミノエーテル／ラウリン酸塩、（ＥＯ６）テトラデシルアミノエーテル／ミリスチン酸塩、（ＥＯ６）ヘキサデシルアミノエーテル／パルミチン酸塩、（ＥＯ６）オレイルアミノエーテル／ステアリン酸塩、（ＥＯ６）ステアリルアミノエーテル／オレイン酸塩、（ＥＯ６）ガドレイルアミノエーテル／ガドレイン酸塩、（ＥＯ６）テトラコシルアミノエーテル／エルカ酸塩、（ＥＯ１０）オレイルアミノエーテル／オレイン酸塩、（ＥＯ１０）オレイルアミノエーテル／エルカ酸塩、（ＥＯ３）ラウリルアミノエーテル／パルミチン酸塩、（ＥＯ３）ラウリルアミノエーテル／ステアリン酸塩、（ＥＯ７）ラウリルアミノエーテル／オレイン酸塩、（ＥＯ１５）オレイルアミノエーテル／ステアリン酸塩、（ＰＯ３、ＥＯ５）ステアリルアミノエーテル／ラウリン酸塩、（ＰＯ５、ＥＯ３）ステアリルアミノエーテル／パルミチン酸塩が挙げられる。
この中でも、（ＥＯ１０）オレイルアミノエーテル／オレイン酸塩、（ＥＯ１０）オレイルアミノエーテル／エルカ酸塩、（ＥＯ３）ラウリルアミノエーテル／パルミチン酸塩、（ＥＯ３）ラウリルアミノエーテル／ステアリン酸塩、（ＥＯ７）ラウリルアミノエーテル／オレイン酸塩、（ＥＯ１５）オレイルアミノエーテル／ステアリン酸塩、（ＰＯ３、ＥＯ５）ステアリルアミノエーテル／ラウリン酸塩、（ＰＯ５、ＥＯ３）ステアリルアミノエーテル／パルミチン酸塩、が好ましく、
さらに、（ＥＯ１０）オレイルアミノエーテル／オレイン酸塩、（ＥＯ１０）オレイルアミノエーテル／エルカ酸塩が、本願効果が得られる観点から、特に好ましい。
なお、ＥＯとはオキシエチレン基を表し、ＰＯはオキシプロピレン基を表す。（ＥＯ６）とは、ｍ＋ｎが６モルのポリオキシエチレン基を表し、（ＰＯ３、ＥＯ５）とは、ｍ＋ｎが３＋５＝８モルのポリアルキレン基であり、ポリアルキレン基がオキシプロピレン基３モルとオキシエチレン基５モルがランダムに含まれることを表す。
【００２５】
上記脂肪酸アミン塩（Ａ）を製造する方法としては、特に限定されないが、例えば、脂肪酸とポリオキシアルキレンアルキルアミノエーテルとを反応させることにより得られる。合成繊維処理剤が、脂肪酸アミン塩（Ａ）以外の成分を含有する場合には、脂肪酸とポリオキシアルキレンアルキルアミノエーテルとを予め反応させて脂肪酸アミン塩（Ａ）を得てから処理剤に配合してもよいが、脂肪酸及びポリオキシアルキレンアルキルアミノエーテルを含む合成繊維処理剤中で反応させることもできる。脂肪酸が含まれる合成繊維処理剤にポリオキシアルキレンアルキルアミノエーテルを配合した後、処理剤中で反応させることもできる。
【００２６】
（エステル化合物（Ｂ））
エステル化合物（Ｂ）は、上記一般式（２）で表されるエステル化合物（Ｂ１）及び多価アルコール脂肪酸エステル化合物（Ｂ２）から選ばれる少なくとも１種である。エステル化合物（Ｂ）は、後述する含硫黄エステルを含まない。
本発明の処理剤は、上記脂肪酸アミン塩（Ａ）に加えてエステル化合物（Ｂ）を含む。エステル化合物（Ｂ）は、上記脂肪酸アミン塩（Ａ）の横滑りを抑制する性能を向上させる。
上記脂肪酸アミン塩（Ａ）とエステル化合物（Ｂ）を併用すると、横滑りを抑制する性能が向上する理由は定かではないが、エステル化合物（Ｂ）によって潤滑性が高まることにより、合成繊維を延伸する延伸ローラーの回転方向動摩擦が、延伸ローラー回転方向直角の横滑り静摩擦と比べてより低くなるためと推定している。
【００２７】
上記エステル化合物（Ｂ１）は、上記一般式（２）で表される。
【００２８】
一般式（２）中、Ｒ３は炭素数４〜２４のアルキル基又はアルケニル基を表す。炭素数は６〜２２が好ましく、８〜２０がより好ましく、１０〜１８がさらに好ましい。４未満では、油膜が弱いために毛羽が増加し、２４超では、繊維金属間の摩擦が高くなり、毛羽が増加する。Ｒ３は、アルキル基とアルケニル基のどちらでもよいが、油膜強度が強く毛羽が発生しにくいという観点から、アルケニル基が好ましい。
【００２９】
式中、Ｒ４は炭素数４〜２４のアルキル基又はアルケニル基を表す。炭素数は６〜２２が好ましく、８〜２０がより好ましく、１０〜１８がさらに好ましい。４未満では、油膜が弱いために毛羽が増加し、２４超では、繊維金属間の摩擦が高くなり、毛羽が増加する。
Ｒ４は、アルキル基とアルケニル基のどちらでもよいが、油膜強度が強く毛羽が発生しにくいという観点から、アルケニル基が好ましい。
【００３０】
上記エステル化合物（Ｂ１）としては、特に限定されないが、例えば、２−デシルテトラデカノイルエルシネート、２−オクチルドデシルステアレート、イソオクチルパルミテート、イソオクチルステアレート、ブチルパルミテート、ブチルステアレート、ブチルオレート、イソオクチルオレート、ラウリルオレエート、イソトリデシルステアレート、ヘキサデシルステアレート、イソステアリルオレエート、オレイルオクタノエート、オレイルラウレート、オレイルパルミテート、オレイルステアレート、オレイルオレエート等が挙げられ、中でも、Ｒ３とＲ４の両アルキル基の鎖長に偏りが無い方が動摩擦が低くなり、横滑りを抑制できることから、２−デシルテトラデカノイルエルシネート、２−オクチルドデシルステアレート、イソオクチルパルミテート、イソオクチルステアレート、ラウリルオレエート、イソトリデシルステアレート、ヘキサデシルステアレート、イソステアリルオレエート、オレイルオクタノエート、オレイルラウレート、オレイルパルミテート、オレイルステアレート、オレイルオレエートが好ましい。
【００３１】
上記多価アルコール脂肪酸エステル化合物（Ｂ２）は、脂肪族多価アルコールと脂肪酸とがエステル結合した構造もつエステルである。
【００３２】
多価アルコール脂肪酸エステル化合物（Ｂ２）を構成する多価アルコールは、２価以上であれば特に限定はなく、１種又は２種以上を使用できる。多価アルコールは、油膜強度の点から、３価以上が好ましく、３〜４価がより好ましく、３価がさらに好ましい。
多価アルコールとしては、例えば、エチレングリコール、ジエチレングリコール、トリエチレングリコール、テトラエチレングリコール、プロピレングリコール、ジプロピレングリコール、トリプロピレングリコール、１，２−ブタンジオール、１，３−ブタンジオール、１，４−ブタンジオール、２−メチル−１，３−プロパンジオール、１，５−ペンタンジオール、１，６−ヘキサンジオール、ネオペンチルグリコール、シクロヘキサンジオール、シクロヘキサンジメタノール、グリセリン、トリメチロールプロパン、ペンタエリスリトール、エリスリトール、ジグリセリン、ソルビタン、ソルビトール、ジトリメチロールプロパン、ジペンタエリスリトール、トリグリセリン、テトラグリセリン、ショ糖等が挙げられる。これらの中でも、グリセリン、トリメチロールプロパン、ペンタエリスリトール、エリスリトール、ジグリセリン、ソルビタン、ソルビトール、ジトリメチロールプロパン、ジペンタエリスリトール、ショ糖が好ましく、グリセリン、トリメチロールプロパン、ペンタエリスリトール、エリスリトール、ジグリセリン、ソルビタンがより好ましく、グリセリン、トリメチロールプロパンがさらに好ましい。
【００３３】
多価アルコール脂肪酸エステル化合物（Ｂ２）を構成する脂肪酸（脂肪族１価カルボン酸）は、飽和であっても不飽和であってもよい。不飽和結合の数については特に限定はないが、２つ以上有する場合、酸化により劣化が進行して処理剤が増粘して潤滑性が損なわれるため、１つが好ましい。脂肪酸の炭素数としては、油膜強度と潤滑性の両立から、８〜２４が好ましく、１０〜２０がより好ましく、１２〜１８がさらに好ましい。脂肪酸は、１種又は２種以上を使用してもよく、飽和脂肪酸と不飽和脂肪酸を併用してもよい。
【００３４】
脂肪酸としては、酪酸、クロトン酸、吉草酸、カプロン酸、エナント酸、カプリル酸、ペラルゴン酸、カプリン酸、ラウリン酸、ミリスチン酸、ミリストレイン酸、ペンタデカン酸、パルミチン酸、パルミトレイン酸、イソセチル酸、マルガリン酸、ステアリン酸、イソステアリン酸、オレイン酸、エライジン酸、バクセン酸、リノール酸、リノレン酸、ツベルクロステアリン酸、アラキジン酸、イソエイコサ酸、ガドレイン酸、エイコセン酸、ドコサン酸、イソドコサン酸、エルカ酸、テトラコサン酸、イソテトラコサン酸、ネルボン酸、セロチン酸、モンタン酸、メリシン酸等が挙げられる。
これらの中でも、カプリル酸、ペラルゴン酸、カプリン酸、ラウリン酸、ミリスチン酸、ミリストレイン酸、ペンタデカン酸、パルミチン酸、パルミトレイン酸、イソセチル酸、マルガリン酸、ステアリン酸、イソステアリン酸、オレイン酸、エライジン酸、バクセン酸、リノール酸、リノレン酸、ツベルクロステアリン酸、アラキジン酸、イソエイコサ酸、ガドレイン酸、エイコセン酸、ドコサン酸、イソドコサン酸、エルカ酸、テトラコサン酸、イソテトラコサン酸、ネルボン酸が好ましく、カプリン酸、ラウリン酸、ミリスチン酸、ミリストレイン酸、ペンタデカン酸、パルミチン酸、パルミトレイン酸、イソセチル酸、マルガリン酸、ステアリン酸、イソステアリン酸、オレイン酸、エライジン酸、バクセン酸、リノール酸、リノレン酸、ツベルクロステアリン酸、アラキジン酸、イソエイコサ酸、ガドレイン酸、エイコセン酸がより好ましく、ラウリン酸、ミリスチン酸、ミリストレイン酸、ペンタデカン酸、パルミチン酸、パルミトレイン酸、イソセチル酸、マルガリン酸、ステアリン酸、イソステアリン酸、オレイン酸、エライジン酸、バクセン酸、リノール酸、リノレン酸がさらに好ましい。
【００３５】
多価アルコール脂肪酸エステル化合物（Ｂ２）は、分子内に２個以上のエステル結合を有する化合物であるが、製糸性の観点から、分子内に３個以上のエステル結合を有する化合物であることが好ましく、分子内に３個のエステル結合を有する化合物であることがさらに好ましい。
多価アルコール脂肪酸エステル化合物（Ｂ２）のヨウ素価については、特に限定はない。
【００３６】
多価アルコール脂肪酸エステル化合物（Ｂ２）の重量平均分子量は、５００〜１０００が好ましく、５００〜８００がより好ましく、５００〜７００がさらに好ましい。該重量平均分子量が５００未満の場合、油膜強度が不足し、毛羽が増加したり、熱処理時の発煙が増加したりする場合がある。一方、該重量平均分子量が１０００超の場合、平滑性が不足して毛羽が多発し、高品位の繊維が得られないだけでなく、製織や編み工程での品位が劣る場合がある。なお、本発明における重量平均分子量は、東ソー（株）製高速ゲルパーミエーションクロマトグラフィー装置ＨＬＣ−８２２０ＧＰＣを用い、試料濃度３ｍｇ／ｃｃで、昭和電工（株）製分離カラムＫＦ−４０２ＨＱ、ＫＦ−４０３ＨＱに注入し、示差屈折率検出器で測定されたピークより算出した。
【００３７】
多価アルコール脂肪酸エステル化合物（Ｂ２）としては、例えば、トリメチロールプロパントリカプリレート、トリメチロールプロパントリカプリナート、トリメチロールプロパントリラウレート、トリメチロールプロパントリオレエート、トリメチロールプロパン（ラウレート、ミリスチレート、パルミテート）、トリメチロールプロパン（ラウレート、ミリスチレート、オレエート）、トリメチロールプロパンジカプリレート、トリメチロールプロパンジカプリナート、トリメチロールプロパンジラウレート、トリメチロールプロパンジオレエート、トリメチロールプロパン（ラウレート、ミリスチレート）、トリメチロールプロパン（ラウレート、オレエート）、トリメチロールプロパン（ミリスチレート、オレエート）、ヤシ油、菜種油、パーム油、グリセリントリラウレート、グリセリントリオレエート、グリセリントリイソステアレート、グリセリンジオレエート、グリセリンモノラウレート、ジグリセリンジオレエート、ソルビタントリオレエート、ソルビタン（ラウレート、ミリスチレート、オレエート）、ソルビタンジラウレート、ソルビタンモノオレエート、ペンタエリスリトールテトラカプリレート、ペンタエリスリトールテトラカプリナート、ペンタエリスリトールテトララウレート、エリスリトールテトララウレート、エリスリトールトリオレエート、エリスリトールジパルミテート、１．６ヘキサンジオールジオレエート、等が挙げられる。
【００３８】
多価アルコール脂肪酸エステル化合物（Ｂ２）は一般的に市販されている多価アルコールと脂肪酸を用いて、公知の方法で合成し得られたものを使用してもよい。又、天然の果実、種子又は花など天然より得られる天然エステルであって、多価アルコール脂肪酸エステル化合物（Ｂ２）の構成を満足する天然エステルをそのまま使用したり、必要に応じて、天然エステルを公知の方法で精製したり、更に精製したエステルを公知の方法で融点差を利用して分離、再精製を行ったエステルを用いたりしてもよい。
【００３９】
（含硫黄エステル化合物（Ｃ））
本発明の処理剤は、上記脂肪酸アミン塩（Ａ）及びエステル化合物（Ｂ）以外にも含硫黄エステル化合物（Ｃ）を含んでもよい。含硫黄エステル化合物（Ｃ）を含むと、耐熱性が高まるため好ましい。
含硫黄エステル化合物（Ｃ）は、下記一般式（３）で示される化合物である。
【００４０】
Ｒ５ＯＯＣ−（ＣＨ２）ｑ−Ｓ−（ＣＨ２）ｐ−ＣＯＯＱ          （３）
【００４１】
一般式（３）の式中、Ｒ５は、炭素数１２〜２４の炭化水素基である。Ｑは、水素原子又は炭素数１２〜２４の炭化水素である。Ｒ５は直鎖状、分岐鎖状のどちらでもよいが、動摩擦低下の観点から、直鎖状が好ましい。炭化水素基としては、アルキル基、アルケニル基等が挙げられ、アルケニル基が好ましい。炭化水素基の炭素数は、１４〜２２が好ましく、１６〜２０がさらに好ましい。該炭素数が１２未満であると、分子量が小さくなりすぎて製糸熱延伸工程で発煙が増加する。一方、炭素数が２４を超えると、製糸熱延伸工程で熱分解されたあと、延伸ローラー上に堆積しやすくなり、毛羽・糸切れが増加する。
Ｑが炭化水素基である場合、直鎖状、分岐鎖状のどちらでもよいが、動摩擦低下の観点から、直鎖状が好ましい。炭化水素基としては、アルキル基、アルケニル基等が挙げられ、アルケニル基が好ましい。炭化水素基の炭素数は、１４〜２２が好ましく、１６〜２０がさらに好ましい。該炭素数が１２未満であると、分子量が小さくなりすぎて製糸熱延伸工程で発煙が増加する。一方、炭素数が２４を超えると、製糸熱延伸工程で熱分解されたあと、延伸ローラー上に堆積しやすくなり、毛羽・糸切れが増加する。
【００４２】
一般式（３）の式中、ｐ及びｑは、それぞれ独立して、１〜４の整数であり、２が好ましい。１〜４以外の場合、酸化防止効果が低くなり製糸熱延伸工程で熱分解されたあと、延伸ローラー上に堆積しやすくなり、毛羽・糸切れが増加する。
【００４３】
直鎖状の炭化水素基の具体例としては、例えば、ｎ−ドデシル基、ｎ−トリデシル基、ｎ−テトラデシル基、ｎ−ペンタデシル基、ｎ−ヘキサデシル基、オレイル基、ステアリル基等が挙げられる。また、分岐鎖状の炭化水素基の具体例としては、例えば、イソドデシル基、イソトリデシル基、イソテトラデシル基、イソペンタデシル基、イソヘキサデシル基、２−ヘキシルデシル基、イソステアリル基等が挙げられる。これらの中でも、潤滑性の観点から、イソヘキサデシル基、オレイル基、イソステアリル基が好ましい。
【００４４】
含硫黄エステル化合物（Ｃ）としては、例えば、チオジエタン酸ジ（ｎ−ドデシル）エステル、チオジエタン酸ジ（ｎ−トリデシル）エステル、チオジエタン酸ジ（ｎ−テトラデシル）エステル、チオジエタン酸ジ（ｎ−ペンタデシル）エステル、チオジエタン酸ジ（ｎ−ヘキサデシル）エステル、チオジエタン酸ジ（オレイル）エステル等のチオジエタン酸ジ直鎖型エステル；チオジエタン酸ジ（イソドデシル）エステル、チオジエタン酸ジ（イソトリデシル）エステル、チオジエタン酸ジ（イソテトラデシル）エステル、チオジエタン酸ジ（イソペンタデシル）エステル、チオジエタン酸ジ（イソヘキサデシル）エステル、チオジエタン酸ジ（２−ヘキシルデシル）エステル、チオジエタン酸ジ（イソステアリル）エステル等のチオジエタン酸ジ分岐鎖型エステル；チオジプロピオン酸ジ（ｎ−ドデシル）エステル、チオジプロピオン酸ジ（ｎ−トリデシル）エステル、チオジプロピオン酸ジ（ｎ−テトラデシル）エステル、チオジプロピオン酸ジ（ｎ−ペンタデシル）エステル、チオジプロピオン酸ジ（ｎ−ヘキサデシル）エステル、チオジプロピオン酸ジ（オレイル）エステル等のチオジプロピオン酸ジ直鎖型エステル；チオジプロピオン酸ジ（イソドデシル）エステル、チオジプロピオン酸ジ（イソトリデシル）エステル、チオジプロピオン酸ジ（イソテトラデシル）エステル、チオジプロピオン酸ジ（イソペンタデシル）エステル、チオジプロピオン酸ジ（イソヘキサデシル）エステル、チオジプロピオン酸ジ（２−ヘキシルデシル）エステル、チオジプロピオン酸ジ（イソステアリル）エステル等のチオジプロピオン酸ジ分岐鎖型エステル；チオジブタン酸ジ（ｎ−ドデシル）エステル、チオジブタン酸ジ（ｎ−トリデシル）エステル、チオジブタン酸ジ（ｎ−テトラデシル）エステル、チオジブタン酸ジ（ｎ−ペンタデシル）エステル、チオジブタン酸ジ（ｎ−ヘキサデシル）エステル、チオジブタン酸ジ（オレイル）エステル等のチオジブタン酸ジ直鎖型エステル；チオジブタン酸ジ（イソドデシル）エステル、チオジブタン酸ジ（イソトリデシル）エステル、チオジブタン酸ジ（イソテトラデシル）エステル、チオジブタン酸ジ（イソペンタデシル）エステル、チオジブタン酸ジ（イソヘキサデシル）エステル、チオジブタン酸ジ（２−ヘキシルデシル）エステル、チオジブタン酸ジ（イソステアリル）エステル等のチオジブタン酸ジ分岐鎖型エステル；チオジペンタン酸ジ（ｎ−ドデシル）エステル、チオジペンタン酸ジ（ｎ−トリデシル）エステル、チオジペンタン酸ジ（ｎ−テトラデシル）エステル、チオジペンタン酸ジ（ｎ−ペンタデシル）エステル、チオジペンタン酸ジ（ｎ−ヘキサデシル）エステル、チオジペンタン酸ジ（オレイル）エステル等のチオジペンタン酸ジ直鎖型エステル；チオジペンタン酸ジ（イソドデシル）エステル、チオジペンタン酸ジ（イソトリデシル）エステル、チオジペンタン酸ジ（イソテトラデシル）エステル、チオジペンタン酸ジ（イソペンタデシル）エステル、チオジペンタン酸ジ（イソヘキサデシル）エステル、チオジペンタン酸ジ（２−ヘキシルデシル）エステル、チオジペンタン酸ジ（イソステアリル）エステル等のチオジペンタン酸ジ分岐鎖型エステル；チオジエタン酸モノ（ｎ−ドデシル）エステル、チオジエタン酸モノ（ｎ−トリデシル）エステル、チオジエタン酸モノ（ｎ−テトラデシル）エステル、チオジエタン酸モノ（ｎ−ペンタデシル）エステル、チオジエタン酸モノ（ｎ−ヘキサデシル）エステル、チオジエタン酸モノ（オレイル）エステル等のチオジエタン酸モノ直鎖型エステル；チオジエタン酸モノ（イソドデシル）エステル、チオジエタン酸モノ（イソトリデシル）エステル、チオジエタン酸モノ（イソテトラデシル）エステル、チオジエタン酸モノ（イソペンタデシル）エステル、チオジエタン酸モノ（イソヘキサデシル）エステル、チオジエタン酸モノ（２−ヘキシルデシル）エステル、チオジエタン酸モノ（イソステアリル）エステル等のチオジエタン酸モノ分岐鎖型エステル；チオジプロピオン酸モノ（ｎ−ドデシル）エステル、チオジプロピオン酸モノ（ｎ−トリデシル）エステル、チオジプロピオン酸モノ（ｎ−テトラデシル）エステル、チオジプロピオン酸モノ（ｎ−ペンタデシル）エステル、チオジプロピオン酸モノ（ｎ−ヘキサデシル）エステル、チオジプロピオン酸モノ（オレイル）エステル等のチオジプロピオン酸モノ直鎖型エステル；チオジプロピオン酸モノ（イソドデシル）エステル、チオジプロピオン酸モノ（イソトリデシル）エステル、チオジプロピオン酸モノ（イソテトラデシル）エステル、チオジプロピオン酸モノ（イソペンタデシル）エステル、チオジプロピオン酸モノ（イソヘキサデシル）エステル、チオジプロピオン酸モノ（２−ヘキシルデシル）エステル、チオジプロピオン酸モノ（イソステアリル）エステル等のチオジプロピオン酸モノ分岐鎖型エステル；チオジブタン酸モノ（ｎ−ドデシル）エステル、チオジブタン酸モノ（ｎ−トリデシル）エステル、チオジブタン酸モノ（ｎ−テトラデシル）エステル、チオジブタン酸モノ（ｎ−ペンタデシル）エステル、チオジブタン酸モノ（ｎ−ヘキサデシル）エステル、チオジブタン酸モノ（オレイル）エステル等のチオジブタン酸モノ直鎖型エステル；チオジブタン酸モノ（イソドデシル）エステル、チオジブタン酸モノ（イソトリデシル）エステル、チオジブタン酸モノ（イソテトラデシル）エステル、チオジブタン酸モノ（イソペンタデシル）エステル、チオジブタン酸モノ（イソヘキサデシル）エステル、チオジブタン酸モノ（２−ヘキシルデシル）エステル、チオジブタン酸モノ（イソステアリル）エステル等のチオジブタン酸モノ分岐鎖型エステル；チオジペンタン酸モノ（ｎ−ドデシル）エステル、チオジペンタン酸モノ（ｎ−トリデシル）エステル、チオ
ジペンタン酸モノ（ｎ−テトラデシル）エステル、チオジペンタン酸モノ（ｎ−ペンタデシル）エステル、チオジペンタン酸モノ（ｎ−ヘキサデシル）エステル、チオジペンタン酸モノ（オレイル）エステル等のチオジペンタン酸モノ直鎖型エステル；チオジペンタン酸モノ（イソドデシル）エステル、チオジペンタン酸モノ（イソトリデシル）エステル、チオジペンタン酸モノ（イソテトラデシル）エステル、チオジペンタン酸モノ（イソペンタデシル）エステル、チオジペンタン酸モノ（イソヘキサデシル）エステル、チオジペンタン酸モノ（２−ヘキシルデシル）エステル、チオジペンタン酸モノ（イソステアリル）エステル等のチオジペンタン酸モノ分岐鎖型エステル；等が挙げられる。
【００４５】
これらの中でも、油膜強度と潤滑性の観点から、チオジプロピオン酸ジ直鎖型エステル、チオジプロピオン酸ジ分岐鎖型エステルが好ましく、チオジプロピオン酸ジ（イソヘキサデシル）エステル、チオジプロピオン酸ジ（オレイル）エステル、チオジプロピオン酸ジ（イソステアリル）エステルがさらに好ましい。
これらの含硫黄エステル化合物（Ｃ）は、単独で又は二種以上組み合わせて使用することができる。
含硫黄エステル化合物（Ｃ）のヨウ素価については、特に限定はない。なお、本発明でのヨウ素価は、ＪＩＳ  Ｋ−００７０に基づき測定した値をいう。
【００４６】
含硫黄エステル化合物（Ｃ）の製造方法としては、特に限定なく、公知の手法を採用できる。例えば、チオジプロピオン酸と脂肪族アルコールのエステル化反応を行うことで製造することができる。具体的な例としては、チオジプロピオン酸に対して脂肪族アルコール２〜２．５倍モルの仕込み比率で、生成してくる水を抜きながらエステル化反応を行う方法が挙げられる。
【００４７】
エステル化条件として、例えば、エステル化反応温度としては、通常１２０〜２５０℃であり、１３０℃〜２３０℃が好ましい。また、反応時間としては、通常１〜１０時間であり、２〜８時間が好ましい。反応は無触媒で行っても後述するエステル化触媒を用いて反応を行ってもよい。
【００４８】
脂肪族アルコールの具体例としては、例えば、ｎ−ドデカノール、ｎ−トリデカノール、ｎ−テトラデカノール、ｎ−ペンタデカノール、ｎ−ヘキサデカノール、イソドデカノール、イソトリデカノール、イソテトラデカノール、イソペンタデカノール、イソヘキサデカノール、２−ヘキシルデカノール、オレイル基、ステアリル基等が挙げられる。これらの中でも、イソヘキサデシル基、オレイル基、イソステアリル基が好ましい。
これらの脂肪族アルコールは、単独であるいは二種以上組み合わせて使用することができる。
【００４９】
エステル化触媒としては、ルイス酸類、スルホン酸類等が挙げられる。より具体的には、ルイス酸類としては、アルミニウム誘導体、錫誘導体、チタン誘導体等が、更にスルホン酸類としては、パラトルエンスルホン酸、メタスルホン酸、硫酸等が挙げられる。これらの中でも、チタン誘導体、スルホン酸類が好ましい。その使用量は、例えば原料の総重量に対して、０．０５〜５重量％程度が好ましい。
【００５０】
エステル化反応では、必要に応じて、生成してくる水をベンゼン、トルエン、キシレン、シクロヘキサン等の水同伴剤を用いて系外に共沸留去させてもよい。
エステル化反応終了後、反応に応じて、過剰の脂肪族アルコールを減圧化又は常圧下にて留去させ、また、慣用の精製方法、例えば、水洗、減圧蒸留、活性炭等の吸着剤精製を行い、チオジプロピオン酸ジエステルを得ることができる。
【００５１】
（ポリアルキレンオキシド誘導体（Ｄ））
本発明の処理剤は、前述の成分以外に、ポリアルキレンオキシド誘導体（Ｄ）を含有すると、集束性が向上して糸割れが抑制されるため、好ましい。ポリアルキレンオキシド誘導体（Ｄ）は、１種又は２種以上を使用してもよい。
【００５２】
ポリアルキレンオキシド誘導体（Ｄ）としては、ポリオキシアルキレン基含有ヒドロキシ脂肪酸多価アルコールエステル（以下、ポリヒドロキシエステルということがある）、ポリヒドロキシエステルの少なくとも一つの水酸基を脂肪酸で封鎖したエステル、ポリオキシアルキレン多価アルコールエーテル、ポリオキシアルキレン多価アルコール脂肪酸エステル、ポリオキシアルキレン脂肪族アルコールエーテル、ポリアルキレングリコールの脂肪酸エステル、ポリアルキレングリコール、ポリオキシアルキレン脂肪族アルコールエーテル脂肪酸エステル等が挙げられる。
【００５３】
（ポリヒドロキシエステル、ポリヒドロキシエステルの少なくとも一つの水酸基を脂肪酸で封鎖したエステル）
ポリオキシアルキレン基含有ヒドロキシ脂肪酸多価アルコールエステル（ポリヒドロキシエステル）は、ポリヒドロキシエステルの少なくとも一つの水酸基を脂肪酸で封鎖したエステルにおいて、封鎖する脂肪酸の炭素数は６〜２４が好ましく、１２〜１８がさらに好ましい。脂肪酸中の炭化水素基の炭素数は分布があってもよく、炭化水素基は直鎖状であっても分岐を有していてもよく、飽和であっても不飽和であってもよく、多環構造を有していてもよい。このような脂肪酸としては、例えば、ラウリン酸、ミリスチン酸、パルミチン酸、パルミトレイン酸、ステアリン酸、オレイン酸、エイコサン酸、ベヘン酸、リグノセリン酸等が挙げられる。エステル化の方法、反応条件等については特に限定はなく、公知の方法、通常の条件を採用できる。
【００５４】
ポリヒドロキシエステル又はポリヒドロキシエステルの少なくとも一つの水酸基を脂肪酸で封鎖したエステルとしては、例えば、硬化ヒマシ油エチレンオキシド付加物、ヒマシ油エチレンオキシド付加物、硬化ヒマシ油エチレンオキシド付加物モノオレエート、硬化ヒマシ油エチレンオキシド付加物ジオレエート、硬化ヒマシ油エチレンオキシド付加物トリオレエート、ヒマシ油エチレンオキシド付加物トリオレエート、硬化ヒマシ油エチレンオキシド付加物トリステアレート、ヒマシ油エチレンオキシド付加物トリステアレート、これらのなかでも処理剤の相溶性、油膜強度、毛羽減少の点から、硬化ヒマシ油エチレンオキシド付加物、硬化ヒマシ油エチレンオキシド付加物トリオレエート、硬化ヒマシ油エチレンオキシド付加物トリステアレートが好ましい。
【００５５】
（ポリオキシアルキレン多価アルコールエーテル）
ポリオキシアルキレン多価アルコールエーテルとは、多価アルコールに対して、エチレンオキシド、プロピレンオキシド、ブチレンオキシドなどのアルキレンオキシドが付加した構造を持つ化合物である。
多価アルコールとしては、例えば、エチレングリコール、グリセリン、トリメチロールプロパン、ペンタエリスリトール、ジグリセリン、ソルビタン、ソルビトール、ジトリメチロールプロパン、ジペンタエリスリトール、ショ糖等が挙げられる。これらのなかでもグリセリン、トリメチロールプロパン、ショ糖、が好ましい。
【００５６】
アルキレンオキシドの付加モル数としては、３〜１００が好ましく、４〜７０がより好ましく、５〜５０がさらに好ましい。また、アルキレンオキシドに占めるエチレンオキシドの割合は、５０モル％以上が好ましく、８０モル％以上がさらに好ましい。
ポリオキシアルキレン多価アルコールエーテルの重量平均分子量は、３００〜１００００が好ましく、４００〜８０００がより好ましく、５００〜５０００がさらに好ましい。
【００５７】
ポリオキシアルキレン多価アルコールエーテルとしては、例えば、ポリエチレングリコール、グリセリンエチレンオキシド付加物、トリメチロールプロパンエチレンオキシド付加物、ペンタエリスリトールエチレンオキシド付加物、ジグリセリンエチレンオキシド付加物、ソルビタンエチレンオキシド付加物、ソルビタンエチレンオキシドプロピレンオキシド付加物、ソルビトールエチレンオキシド付加物、ソルビトールエチレンオキシドプロピレンオキシド付加物、ジトリメチロールプロパンエチレンオキシド付加物、ジペンタエリスリトールエチレンオキシド付加物、ショ糖エチレンオキシド付加物等が挙げられるが、これに限定されるものではない。
【００５８】
（ポリオキシアルキレン多価アルコール脂肪酸エステル）
ポリオキシアルキレン多価アルコール脂肪酸エステルは、多価アルコールに対して、エチレンオキシド、プロピレンオキシド、ブチレンオキシドなどのアルキレンオキシドが付加した化合物と、脂肪酸とがエステル結合した構造を持つ化合物である。
多価アルコールとしては、例えば、グリセリン、トリメチロールプロパン、ペンタエリスリトール、エリスリトール、ジグリセリン、ソルビタン、ソルビトール、ジトリメチロールプロパン、ジペンタエリスリトール、ショ糖等が挙げられる。これらのなかでも、グリセリン、ジグリセリン、ソルビタン、ソルビトールが好ましい。
【００５９】
脂肪酸としては、例えば、ラウリン酸、ミリスチン酸、ミリストレイン酸、パルミチン酸、パルミトレイン酸、イソセチル酸、ステアリン酸、イソステアリン酸、オレイン酸、エライジン酸、リノール酸、リノレン酸、アラキジン酸、エイコセン酸、ドコサン酸、イソドコサン酸、エルカ酸、リグノセリン酸、イソテトラコサン酸等が挙げられる。
【００６０】
アルキレンオキシドの付加モル数としては、３〜１００が好ましく、５〜７０がより好ましく、１０〜５０がさらに好ましい。また、アルキレンオキシドに占めるエチレンオキシドの割合は、５０モル％以上が好ましく、８０モル％以上がさらに好ましい。
ポリオキシアルキレン多価アルコール脂肪酸エステルの重量平均分子量は、３００〜７０００が好ましく、５００〜５０００がより好ましく、７００〜３０００がさらに好ましい。
【００６１】
ポリオキシアルキレン多価アルコール脂肪酸エステルとしては、例えば、グリセリンエチレンオキシド付加物モノラウレート、グリセリンエチレンオキシド付加物ジラウレート、グリセリンエチレンオキシド付加物トリラウレート、トリメチロールプロパンエチレンオキシド付加物トリラウレート、ソルビタンエチレンオキシド付加物モノオレエート、ソルビタンエチレンオキシド付加物ジオレエート、ソルビタンエチレンオキシド付加物トリオレエート、ソルビタンエチレンオキシドプロピレンオキシド付加物モノオレエート、ソルビタンエチレンオキシドプロピレンオキシド付加物ジオレエート、ソルビタンエチレンオキシドプロピレンオキシド付加物トリオレエート、ソルビタンエチレンオキシドプロピレンオキシド付加物トリラウレート、ショ糖エチレンオキシド付加物トリラウレート等が挙げられるが、これに限定されるものではない。
【００６２】
（ポリオキシアルキレン脂肪族アルコールエーテル）
ポリオキシアルキレン脂肪族アルコールエーテルとは、脂肪族一価アルコールに対し、エチレンオキシド、プロピレンオキシド、ブチレンオキシドなどのアルキレンオキシドを付加した構造を持つ化合物である。
ポリオキシアルキレン脂肪族アルコールエーテルとしては、例えば、オクチルアルコール、２−エチルヘキシルアルコール、デシルアルコール、ラウリルアルコール、トリデシルアルコール、ミリスチルアルコール、ステアリルアルコール、イソステアリルアルコール、オレイルアルコールなどの脂肪族アルコールのアルキレンオキシド付加物が挙げられる。
アルキレンオキシドの付加モル数としては、１〜１００モルが好ましく、２〜７０モルがより好ましく、３〜５０モルがさらに好ましい。また、アルキレンオキシド全体に対するエチレンンオキシドの割合は、２０モル％以上が好ましく、３０モル％以上がより好ましく、４０モル％以上がさらに好ましい。
【００６３】
（ポリアルキレングリコールの脂肪酸エステル）
ポリアルキレングリコールの脂肪酸エステルとはポリオキシエチレングリコール、ポリオキシエチレンポリオキシプロピレングリコールと、脂肪酸とがエステル結合した構造を持つ化合物である。ポリアルキレングリコールの重量平均分子量は、１００〜１０００が好ましく、１５０〜８００がより好ましく、２００〜７００がさらに好ましい。
【００６４】
ポリアルキレングリコール脂肪酸エステルとしては、ポリエチレングリコールモノラウレート、ポリエチレングリコールジラウレート、ポリエチレングリコールモノオレエート、ポリエチレングリコールジオレエート、ポリエチレングリコールモノステアレート、ポリエチレングリコールジステアレート、ポリエチレンポリプロピレングリコールモノラウレート、ポリエチレンポリプロピレングリコールジラウレート、ポリエチレンポリプロピレングリコールモノオレエート、ポリエチレンポリプロピレングリコールジオレエート等が挙げられるが、これに限定されるものではない。
【００６５】
（ポリアルキレングリコール）
ポリアルキレングリコールとしては、特に限定はないが、ポリエチレングリコール、ポリプロピレングリコールが挙げられる。
ポリアルキレングリコールの重量平均分子量は、１００〜２０００が好ましく、２００〜１５００がより好ましく、３００〜１０００がさらに好ましい。
ポリアルキレングリコールとしては、例えば、重量平均分子量が１０００のポリプロピレングリコール、重量平均分子量が８００のポリプロピレングリコール、重量平均分子量が１０００のポリエチレングリコール、重量平均分子量が８００のポリエチレングリコール等が挙げられる。
【００６６】
（ポリオキシアルキレン脂肪族アルコールエーテル脂肪酸エステル）
ポリオキシアルキレン脂肪族アルコールエーテル脂肪酸エステルとは、脂肪族一価アルコールに対し、エチレンオキシド、プロピレンオキシドなどのアルキレンオキシドを付加した構造を持つポリオキシアルキレン脂肪族アルコールエーテルと一価のカルボン酸とをエステル反応させて得られた構造を有するエーテルエステルである。
ポリオキシアルキレン脂肪族アルコールエーテル脂肪酸エステルとしては、例えば、ＰＯＥ（４）ＰＯＰ（４）ステアリルエーテル  ラウレート、ＰＯＰ（３）／ＰＯＥ（７）ラウリルエーテルラウレート、ＰＯＰ（３）／ＰＯＥ（２）セチルエーテルパルミテート、ＰＯＰ（１６）／ＰＯＥ（４）デシルエーテルデカノエート、ＰＯＥ（１０）ラウリルエーテルラウレート、ＰＯＰ（１２）ラウリルエーテルラウレート、ＰＯＰ（３２）／ＰＯＥ（８）デシルエーテルデカノエート、ＰＯＰ（３）／ＰＯＥ（７）ノニルフェニルエーテルラウレート、ＰＯＰ（３）／ＰＯＥ（７）２−ドデシルエーテルラウレート、ＰＯＰ（３）／ＰＯＥ（７）イソトリデシルエーテルラウレート、ＰＯＰ（３）／ＰＯＥ（７）ラウリルエーテル酢酸ラウレート、ＰＯＰ（７）／ＰＯＥ（３）ミリスチルエーテル酢酸ラウレート等が挙げられる。
【００６７】
［合成繊維用処理剤］
本発明の合成繊維用処理剤は、上記の脂肪酸アミン塩（Ａ）と上記のエステル化合物（Ｂ）とを含有するものである。
処理剤の不揮発分に占める脂肪酸アミン塩（Ａ）の重量割合は、０．００１〜６０重量％が好ましく、０．０１〜５０重量％がより好ましく、０．１〜４０重量％がさらに好ましく、０．５〜３０重量％が特に好ましく、１〜２０重量％が最も好ましい。該重量割合が０．００１重量％未満の場合、極圧性が低下することがある。一方、該重量割合が６０重量％超の場合、製糸熱延伸工程で熱分解されたあと、延伸ローラー上に堆積しやすくなり、毛羽・糸切れが増加することがある。なお、本発明における不揮発分とは、処理剤を１０５℃で熱処理して溶媒等を除去し、恒量に達した時の絶乾成分をいう。
【００６８】
処理剤の不揮発分に占める脂肪酸アミン塩（Ａ）とエステル化合物（Ｂ）の合計の重量割合は、５〜７５重量％が好ましく、１０〜６５重量％がより好ましく、１５〜５５重量％がさらに好ましく、２０〜４５が特に好ましく、２５〜３５重量％が最も好ましい。該重量割合が５重量％未満の場合、糸揺れが大きくなり糸切れが増加することがある。一方、該重量割合が７５重量％超の場合、製糸熱延伸工程で熱分解されたあと、延伸ローラー上に堆積しやすくなり、毛羽・糸切れが増加することがある。
【００６９】
前記脂肪酸アミン塩（Ａ）と前記エステル化合物（Ｂ）との重量比率（Ｂ／Ａ）は、１／１以上１０００／１以下が好ましく、３／１以上１００／１以下がより好ましく、４／１以上７０／１以下がさらに好ましく、５／１以上３０／１以下が特に好ましく、６／１以上１５／１以下が最も好ましい。１／１未満では、糸揺れが大きくなり糸切れが増加することがある。一方、１０００／１超の場合、製糸熱延伸工程で熱分解されたあと、延伸ローラー上に堆積しやすくなり、毛羽及び糸切れが増加することがある。
【００７０】
本発明の合成繊維用処理剤が含硫黄エステル化合物（Ｃ）をさらに含有する場合、処理剤の不揮発分に占める含硫黄エステル化合物（Ｃ）の重量割合は、１〜６５重量％が好ましく、５〜５５重量％がより好ましく、１０〜４５重量％がさらに好ましい。該重量割合が１重量％未満の場合、糸揺れが大きくなり糸切れが増加することがある。一方、該重量割合が６５重量％超の場合、製糸熱延伸工程で熱分解されたあと、延伸ローラー上に堆積しやすくなり、毛羽・糸切れが増加することがある。
【００７１】
本発明の合成繊維用処理剤がポリアルキレンオキシド誘導体（Ｄ）をさらに含有する場合、処理剤の不揮発分に占めるポリアルキレンオキシド誘導体（Ｄ）の重量割合は、１０〜９０重量％が好ましく、１５〜８０重量％がより好ましく、２０〜７０重量％がさらに好ましい。該重量割合が１０重量％未満の場合、糸揺れが大きくなり糸切れが増加することがある。一方、該重量割合が９０重量％超の場合、製糸熱延伸工程で熱分解されたあと、延伸ローラー上に堆積しやすくなり、毛羽・糸切れが増加することがある。
【００７２】
（その他成分（Ｆ））
本発明の合成繊維用処理剤は、処理剤のエマルション化、繊維への付着性補助、繊維からの処理剤の水洗、繊維への制電性、潤滑性、集束性の付与等のために、上記のポリアルキレンオキシド誘導体（Ｄ）以外の界面活性剤を含有してもよい。このような界面活性剤としては、アルキルホスフェートの金属塩又はアミン塩、ポリオキシエチレンアルキルホスフェートの金属塩又はアミン塩、ジオクチルスルホサクシネート塩、アルカンスルホン酸塩、脂肪酸石鹸等のアニオン性界面活性剤；アルキルアミン塩、アルキルイミダゾリニウム塩、第４級アンモニウム塩等のカチオン性界面活性剤；ラウリルジメチルベタイン、ステアリルジメチルベタイン等の両性界面活性剤等が挙げられる。これら界面活性剤は、１種又は２種以上で併用してもよい。これら界面活性剤を含有する場合の処理剤の不揮発分に占める界面活性剤の重量割合は、特に限定はないが、０．０１〜１５重量％が好ましく、０．１〜１０重量％がより好ましい。なお、ここでいう界面活性剤は、重量平均分子量が１０００未満のものをいう。
【００７３】
また、本発明の合成繊維用処理剤は、耐熱性を付与するため、さらに酸化防止剤を含有してもよい。酸化防止剤としては、フェノール系、チオ系、ホスファイト系等の公知のものが挙げられる。酸化防止剤は１種又は２種以上を併用してもよい。酸化防止剤を含有する場合の処理剤の不揮発分に占める酸化防止剤の重量割合は、特に限定はないが、０．１〜５重量％が好ましく、０．１〜３重量％が好ましい。
【００７４】
また、本発明の合成繊維用処理剤は、更に原液安定剤（例えば、水、エチレングリコール、プロピレングリコール）を含有してもよい。処理剤に占める原液安定剤の重量割合は、０．１〜３０重量％が好ましく、１〜２０重量％がさらに好ましい。
【００７５】
本発明の合成繊維用処理剤は、不揮発分のみからなる前述の成分で構成されていてもよく、不揮発分と原液安定剤とから構成されてもよく、不揮発分を低粘度鉱物油で希釈したものでもよく、水中に不揮発分を乳化した水系エマルジョンであってもよい。本発明の合成繊維用処理剤が水中に不揮発分を乳化した水系エマルジョンの場合、不揮発分の濃度は５〜３５重量％が好ましく、６〜３０重量％がより好ましい。不揮発分を低粘度鉱物油で希釈した処理剤の粘度（３０℃）は、繊維材料に均一に付与させる点から、３〜１２０ｍｍ２／ｓが好ましく、５〜１００ｍｍ２／ｓがさらに好ましい。
【００７６】
本発明の合成繊維用処理剤は、合成繊維フィラメント用または合成繊維短繊維用に用いられるが、本願の効果を発揮する観点から、合成繊維フィラメント用であることが好ましい。
【００７７】
本発明の合成繊維用処理剤の製造方法については、特に限定はなく、公知の方法を採用することができる。合成繊維用処理剤は、構成する前記の各成分を任意又は特定の順番で添加混合することによって製造される。
【００７８】
［合成繊維フィラメント糸条の製造方法及び繊維構造物］
本発明の合成繊維フィラメント糸条は、原料合成繊維フィラメント糸条に、本発明の合成繊維用処理剤が付与されたものである。本発明の合成繊維フィラメント糸条の製造方法は、原料合成繊維フィラメント糸条に、本発明の合成繊維用処理剤を付与する工程を含むものである。付与する工程としては、特に限定はなく、公知の方法を採用することできる。通常、原料合成繊維フィラメント糸条の紡糸工程で合成繊維用処理剤を付与する。処理剤が付与された後、熱ローラーにより延伸、熱セットが行われ、巻き取られる。このように、処理剤を付与した後、一旦巻き取れられることなく熱延伸する工程を有する場合に、本発明の合成繊維用処理剤は好適に使用することができる。熱延伸する際の温度として一例をあげると、ポリエステル、ナイロンでは、産業資材用であれば２１０〜２６０℃、衣料用であれば１１０〜１８０℃が想定される。
原料合成繊維フィラメント糸条に付与する際の合成繊維処理剤は、前述したように、不揮発分のみからなる処理剤、不揮発分を低粘度鉱物油で希釈した処理剤、又は水中に不揮発分を乳化した水系エマルジョン処理剤等が挙げられる。付与方法としては、特に限定されるものではないが、ガイド給油、ローラー給油、ディップ給油、スプレー給油等が挙げられる。これらの中ででも、付与量の管理のしやすさから、ガイド給油、ローラー給油が好ましい。
【００７９】
合成繊維用処理剤の不揮発分の付与量は、原料合成繊維フィラメント糸条に対して、０．０５〜５重量％が好ましく、０．１〜３重量％がより好ましく、０．１〜２重量％がさらに好ましい。０．０５重量％未満の場合、本発明の効果を発揮することができない場合がある。一方、５重量％超の場合、処理剤の不揮発分が糸道に脱落しやすく、熱ローラー上のタールが著しく増加し、毛羽、断糸に繋がる場合がある。
【００８０】
（原料）合成繊維フィラメント糸条としては、ポリエステル繊維、ポリアミド繊維、ポリオレフィン繊維等の合成繊維のフィラメント糸条が挙げられる。本発明の合成繊維用処理剤は、ポリエステル繊維、ポリアミド繊維、ポリオレフィン繊維等の合成繊維に適している。ポリエステル繊維としては、エチレンテレフタレートを主たる構成単位とするポリエステル（ＰＥＴ）、トリメチレンエチレンテレフタレートを主たる構成単位とするポリエステル（ＰＴＴ）、ブチレンエチレンテレフタレートを主たる構成単位とするポリエステル（ＰＢＴ）、乳酸を主たる構成単位とするポリエステル（ＰＬＡ）等が挙げられ、ポリアミド繊維としては、ナイロン６、ナイロン６６等が挙げられ、ポリオレフィン繊維としては、ポリプロピレン、ポリエチレン等が挙げられる。合成繊維フィラメント糸条の製造方法としては、特に限定はなく、公知の手法を採用できる。
【００８１】
（繊維構造物）
本発明の繊維構造物は、上記の合成繊維フィラメント糸条及び／又は本発明の製造方法で得られた合成繊維フィラメント糸条を含むものである。具体的には、本発明の合成繊維用処理剤が付与された合成繊維フィラメント糸条を用いてウォータージェット織機、エアジェット織機、又は、レピア織機で織られた織物、及び丸編み機、経編み機、又は、緯編み機で編まれた編物である。また繊維構造物の用途としては、シートベルト、タイヤコード、エアバッグ、魚網、ロープ等の産業資材、衣料用等が挙げられる。織物、編物を製造する方法としては、特に限定はなく、公知の手法を採用できる。
【実施例】
【００８２】
以下に、実施例により本発明を説明する、本発明はここに記載した実施例に限定されるものではない。なお、文中及び表中の「％」は「重量％」を、意味する。
【００８３】
［実施例１〜２８、比較例１〜１２］
表１〜４に記載の成分を混合して、均一になるまで攪拌し、処理剤を調製した。調製した処理剤を攪拌下のイオン交換水に徐々に投入した。投入後、均一な状態になるまで６０分攪拌し、不揮発分濃度が１８重量％である処理剤（Ｏ／Ｗ型エマルション状態）を調製した。表１〜３中、実施例３は参考例３とし、実施例７〜１０は参考例７〜１０とし、実施例１３は参考例１３とし、実施例１７〜２７は参考例１７〜２７とする。

【００８４】
なお、脂肪酸アミン塩（Ａ）以外の表１〜４に示す成分は次の通りである。脂肪酸アミン塩（Ａ）は表５に示す。
Ｂ１−１    ２−デシルテトラデカノイル  エルシネート
Ｂ１−２    ２−オクチルドデシル  ステアレート
Ｂ１−３    イソオクチルパルミテート
Ｂ１−４    イソオクチルステアレート
Ｂ２−１    グリセリントリオレエート
Ｂ２−２    トリメチロールプロパントリラウレート
Ｂ２−３    ソルビタントリオレエート
Ｂ２−４    グリセリンジオレエート
Ｂ２−５    トリメチロールプロパンジラウレート
Ｂ２−６    ソルビタンジオレエート
Ｂ２−７    グリセリンモノオレエート
Ｂ２−８    トリメチロールプロパンモノラウレート
Ｂ２−９    ソルビタンモノオレエート
Ｃ−１      ジオレイルチオジプロピオネート
Ｃ−２      ジイソステアリルチオジプロピオネート
Ｄ−１      ＰＯＥ（２５）硬化ひまし油エーテル
Ｄ−２      ＰＯＥ（２５）硬化ひまし油エーテルジオレエート
Ｄ−３      ＰＯＥ（２０）ソルビタントリオレエート
Ｄ−４      ＰＯＥ／ＰＯＰステアリルエーテル（分子量１６００、ＰＯ：ＥＯ＝１：１）
Ｄ−５      ＰＯＥ（７）イソトリデシルエーテル
Ｄ−６      ポリプロピレングリコール（分子量１０００）
Ｄ−７      ＰＯＥ（４）ＰＯＰ（４）ステアリルエーテル  ラウレート
Ｄ−８      ポリエチレングリコールモノオレエート
Ｆ−１      アルカンスルホネートＮａ塩
Ｆ−２      ジオクチルスルホサクシネートＮａ塩
Ｆ−３      ＰＯＥ（５）オレイルホスフェートＮａ塩
Ｆ−４      イソセチルホスフェートＮａ塩
Ｆ−５      オレイン酸  ジエタノールアミド
Ｆ−６      １、３、５トリス（４−ｔＢｕ−３−ヒドロキシ−２、６ジメチルベンジル）イソシアヌレート
Ｘ−１      オレイン酸ジエタノールアミン塩
Ｘ−２      オレイン酸カリウム塩
Ｘ−３      イソステアリン酸アンモニウム塩
Ｘ−４      イソステアリン酸トリエタノールアミン塩
なお、本明細書中、ＰＯＥはポリオキシエチレン基を示し、ＰＯＰはポリオキシプロピレン基を示す。例えば、ＰＯＥ（７）とは、平均付加モル数が７モルのポリオキシエチレン基を示す。
【００８５】
（糸揺れ、断糸、毛羽）
溶融紡糸工程において、ポリエステルポリマーを溶融紡糸、冷却固化した糸条に対して、上記で調製した処理剤を、不揮発分の付与量が０．６重量％となるよう付与した。付与方法は、ロール給油法を用いて実施した。
処理剤が付与された８本の糸条を、８〜１０ｍｍの間隔を保ってホットローラに巻き付け、一旦巻き取ること無く連続して延伸され、２５０℃のホットローラを介し、５．１倍に延伸し、１１００ｄｔｅｘ、９６フィラメントのポリエチレンテレフタレートマルチフィラメントを得た。延伸、熱セットされた糸条は巻き上げられるが、巻き上げ直前に糸条にインターレースをかけ、フィラメント相互を集束させた。インターレースは高圧の流体、例えば、高圧空気を、ノズルを通して噴きつけることによって行った。毛羽、断糸について、下記の条件で評価した。
糸揺れ：各処理剤について原糸１トン生産後の、回転中のホットローラの走糸状態を確認し、揺れ幅の平均値が３ｍｍ未満の場合を◎とし、３ｍｍ以上かつ５ｍｍ未満の場合を○とし、５ｍｍ以上を×とした。◎及び○を合格とした。
断糸：各処理剤について原糸１トン当たりの糸切れ回数で評価し、１回より少ない場合を◎とし、１回以上かつ２回より少ない場合を○とし、２回以上を×とした。◎及び○を合格とした。
毛羽：各処理剤付着糸を毛羽カウンターで毛羽数をチェックし、百万ｍ当たりの値が１個より少ない場合を◎とし、２個より少ない場合を○とし、２個以上を×とした。◎及び○を合格とした。
【００８６】
（ローラー汚れ）
１１００ｄｔｅｘ、９６フィラメントの無給油ポリエステルフィラメント（原糸）に対して、上記で調製した処理剤を、ガイド給油法を用いて、不揮発分の付与量が０．６重量％となるよう付与し、温度２５℃、湿度６５％の雰囲気に４８時間放置、調湿した。
調湿した原糸を、走糸法摩擦試験機（東レエンジニアリング社製）にて、２５０℃の摩擦体（梨地クロムメッキ、直径５ｃｍ）に接触させ、荷重５００ｇ、走糸速度２００ｍ／分で糸を２４時間走行させ、摩擦体に付着する汚れを下記の条件で判定し、ローラー汚れを評価した。以下の◎及び○を合格とした。
◎  ：  タール化物が認められない。
○  ：  タール化物がごくわずか認められる。
×  ：  著しいタール化物が認められる。
【００８７】
【表１】
0005658844.tif 000003
【００８８】
【表２】
0005658844.tif 000004
【００８９】
【表３】
0005658844.tif 000005
【００９０】
【表４】
0005658844.tif 000006
【００９１】
【表５】
0005658844.tif 000007
【００９２】
表１〜４からわかるように、本発明の実施例１〜２８は、一般式（１）で表される脂肪酸アミン塩（Ａ）とエステル化合物（Ｂ）とを含むため、糸揺れ、断糸及び毛羽の発生が著しく低減している。さらに、ローラー汚れが少なく、耐熱性に優れ、生産環境を悪化させていない。
一方、比較例１及び２は一般式（１）で表される脂肪酸アミン塩を含まないため、糸揺れ、ローラー汚れ、断糸評価、毛羽評価、ローラー評価が劣っており、これら評価全てを満足できるものはない。脂肪酸塩であっても、一般式（１）で表される脂肪酸アミン塩でない場合には、比較例３〜１２のように、糸揺れ、ローラー汚れ、断糸評価、毛羽評価が劣っており、これら評価全てを満足できるものはない。
【産業上の利用可能性】
【００９３】
本発明の合成繊維処理剤は、シートベルト、タイヤコード、ターポリン、エアバッグ、魚網、ロープ等の産業資材、織物や編み物等の衣料用等に用いられる合成繊維フィラメント糸条に好適である。
【要約】      （修正有）【課題】８糸条／１１００ｄｔｅｘ以上の多糸条化された設備であっても、走糸安定性に優れ、かつ合成繊維を製造する工程において、毛羽、断糸の発生を低減することができ、耐熱性に優れ、生産環境を悪化させない合成繊維用処理剤、該処理剤が付与された合成繊維フィラメント糸条、該処理剤を用いた合成繊維フィラメント糸条の製造方法、該製造方法で得られた合成繊維フィラメント糸条を含む繊維構造物を提供する。【解決手段】一般式（１）で表される脂肪酸アミン塩（Ａ）と、アルキルエステル化合物（Ｂ１）又は多価アルコール脂肪酸エステル化合物（Ｂ２）とを含む、合成繊維用処理剤。0005658844.tif 000009【選択図】なし